(57)【要約】【課題】  凹凸のある立体面や曲面を有する成形体の表面に、高精細な柄を有する印刷層を形成することができる水圧転写方法を提供する。【解決手段】  ポリビニルアルコール系重合体からなる基材フィルム上に印刷層を形成してなる水圧転写用フィルムを印刷面を上にして３０〜１８０秒間水面に浮かべた後、印刷面の上に５〜５０ｇ／ｍ２の量の活性剤を塗布し、その１〜６０秒後に被転写体を前記印刷面に押圧しながら全部または一部を水中に沈降させて液圧により印刷層を被転写体に転写することを特徴とする水圧転写方法。【選択図】  なし    【特許請求の範囲】
【請求項１】
ポリビニルアルコール系重合体からなる基材フィルム上に印刷層を形成してなる水圧転写用フィルムを印刷面を上にして３０〜１８０秒間水面に浮かべた後、印刷面の上に５〜５０ｇ／ｍ２の量の活性剤を塗布し、その１〜６０秒後に被転写体を前記印刷面に押圧しながら全部または一部を水中に沈降させて液圧により印刷層を被転写体に転写することを特徴とする水圧転写方法。
【請求項２】
印刷層が、連続したインキ層からなる請求項１記載の水圧転写方法。
【請求項３】
インキ層が、硝酸セルロースを含むインキ層である請求項２記載の水圧転写方法。
【請求項４】
水圧転写用フィルムが、ポリビニルアルコール系重合体からなる基材フィルムと印刷層との間に硝酸セルロースからなる層を設けたものである請求項１記載の水圧転写方法。
【請求項５】
被転写体に印刷面を転写する際の、水圧転写用フィルムの膨張率が１．２０倍以下である請求項１〜４記載の水圧転写方法。
【請求項６】
水圧転写用フィルムを浮かべるのに用いられる水が、ケン化度８０〜９９モル％のポリビニルアルコール系重合体の含有量が０．０１〜７．０重量％の水溶液である請求項1〜５記載の水圧転写方法。
【発明の詳細な説明】
【技術分野】
【０００１】
本発明は、ポリビニルアルコール系重合体からなる基材フィルムに印刷層を形成してなる水圧転写用フィルムを用いて、凹凸のある立体面や曲面を有する成形体の表面に印刷層を形成する水圧転写方法に関する。
【背景技術】
【０００２】
非平面形状の成形体の表面に印刷を施す方法として、一般に、印刷層が形成された水圧転写用フィルムをその印刷面を上にして水面に浮かべ、十分膨潤させてから、被転写体である成形体を水中に向けて上方から押しつけ、被転写体の表面に印刷層を転写させるという方法が採用されている（例えば、特許文献１、特許文献２など）。このような水圧転写用フィルムには、従来よりポリビニルアルコール系重合体（以下、ポリビニルアルコール系重合体を「ＰＶＡ」、ポリビニルアルコール系重合体フィルムを「ＰＶＡフィルム」と略称することがある）等の水溶性又は水膨潤性の樹脂を原料としたフィルムが基材フィルムとして用いられている。この用途に用いられる基材フィルムには、印刷適性が優れていること、水面に浮かべたときに膨潤すること、および被転写体へのつきまわり性を有することなどが必要とされ、そのような要求に応えた基材フィルムが過去に提案されている（例えば、特許文献３、特許文献４など）。
【０００３】
従来採用されている水圧転写方法は、水圧転写用フィルムに活性剤を塗布した後に水面に浮かべるため、水圧転写用フィルムが水溶液によって膨潤すると同時に印刷層も水圧転写用フィルムの膨潤の影響を受け、印刷柄が膨張しやすい、水圧転写用フィルムに印刷された柄と被転写体に転写された柄が相違し、特に印刷柄の膨張によりピントボケの印象を与える場合があり、鮮明で高精細な柄を転写することができないという問題を抱えていた。
また、水圧転写用フィルムを水面に浮かべた後に活性剤を塗布する方法が提案されている（例えば、特許文献５）が、水圧転写用フィルムを水面に浮かべる時間や活性剤を塗布してから被転写体に転写するまでの時間を制御すること等については全く配慮されておらず、高精細な柄を転写するという技術はこれまで知られていなかったと言っても過言ではない。
【０００４】
この発明に関連する先行技術文献としては次のものがある。
【特許文献１】特開昭５１−２１９１４号公報
【特許文献２】特開昭５４−３３１１５号公報
【特許文献３】特開昭５４−９２４０６号公報
【特許文献４】特開昭５４−１５０２０８号公報
【特許文献５】特開昭５８−１９１１８７号公報
【発明の開示】
【発明が解決しようとする課題】
【０００５】
本発明の目的は、ポリビニルアルコール系重合体からなる基材フィルムに印刷層を形成してなる水圧転写用フィルムを用いて、凹凸のある立体面や曲面を有する成形体の表面に、高精細な柄を有する印刷層を形成する水圧転写方法を提供することにある。
【課題を解決するための手段】
【０００６】
本発明者らによる検討の結果、上記課題は、ポリビニルアルコール系重合体からなる基材フィルム上に印刷層を形成してなる水圧転写用フィルムを用い、印刷面を上にして特定の時間水面に浮かべた後、印刷面の上に特定量の活性剤を塗布し、さらに特定の時間が経過した後に被転写体に転写することにより解決されることを見出し、本発明を完成するに至った。
すなわち、本発明は、ポリビニルアルコール系重合体からなる基材フィルム上に印刷層を形成してなる水圧転写用フィルムを印刷面を上にして３０〜１８０秒間水面に浮かべた後、印刷面の上に５〜５０ｇ／ｍ２の量の活性剤を塗布し、その１〜６０秒後に被転写体を前記印刷面に押圧しながら全部または一部を水中に沈降させて液圧により印刷層を被転写体に転写することを特徴とする水圧転写方法に関する。
【発明の効果】
【０００７】
本発明の水圧転写方法によれば、凹凸を有する非平面形状の成形体の表面に、高精細な柄を鮮明に印刷することができる。
【発明を実施するための最良の形態】
【０００８】
以下、本発明を詳細に説明する。
本発明において用いられるポリビニルアルコール系重合体は、未変性のＰＶＡであっても、あるいはＰＶＡの主鎖中にエチレン、プロピレンなどのオレフィン類、アクリル酸およびアクリル酸エステル類、メタクリル酸およびメタクリル酸エステル類、アクリルアミド誘導体、メタクリルアミド誘導体、ビニルエーテル類、ハロゲン化ビニル、アリル化合物、マレイン酸およびその塩またはエステル類、ビニルシリル化合物などのモノマーが１種類又は２種類以上共重合された変性ＰＶＡであってもよい。これらのモノマーによる変性量は通常２５モル％以下であることが好ましく、５モル％以下であることがより好ましい。モノマーによる変性量が２５モル％を超えると、基材フィルムと印刷層との親和性などが低下する恐れがある。
【０００９】
本発明において、ＰＶＡの重合度は好ましくは５００〜４０００であり、より好ましくは７００〜３０００、さらに好ましくは１０００〜２５００である。ＰＶＡの重合度が５００未満の場合には、基材フィルムとしての機械強度が不足する場合がある。一方、ＰＶＡの重合度が４０００を超えると、生産効率が低下する場合があり、また、水溶性が低下するため、水圧転写用フィルムとして経済的な水圧転写速度が得られない場合がある。
【００１０】
ＰＶＡのケン化度は好ましくは８０〜９９モル％であり、より好ましくは８５〜９０モル％である。ＰＶＡのケン化度が８０モル％未満の場合には、ＰＶＡフィルムの水に溶解する速度が低下したり、水に不溶化したりして、転写工程における水圧転写用フィルムの通過性（以下、「工程通過性」と略称することがある）が悪化する場合がある。
【００１１】
本発明において用いられる基材フィルムは、ＰＶＡを含有する製膜原料を流延法、押出法等により製膜することにより製造することができる。
【００１２】
本発明において用いられる基材フィルムは、印刷層を形成した水圧転写用フィルムのフィルムの外観を向上させたり、基材フィルムの表面のスリップ性を向上させる目的で、基材フィルムの表面にマット処理が施されていることが好ましい。マット処理を施す方法として、基材フィルムを製膜する際に、マット面を有する金属製ロール、金属板、ベルトなどを用いて該フィルムに転写させるオンラインマット処理法、基材フィルムを一旦ロールに巻き取った後にエンボス処理を施す方法などが挙げられる。マット処理が施された基材フィルムの表面粗さは、Ｒａが０．５μｍ以上であるのが好ましく、１μｍ以上がより好ましい。表面粗さのＲｍａｘは１μｍ以上が好ましく、３μｍ以上がより好ましい。
【００１３】
本発明において用いられる基材フィルムの長さおよび幅について特に制限はないが、長さの下限としては、基材フィルムの印刷時の生産性の観点から１ｍ以上が好ましく、１００ｍ以上がより好ましく、１０００ｍ以上がさらに好ましい。幅の下限としては、０．５ｍ以上が好ましく、０．８ｍ以上がより好ましく、１ｍ以上がさらに好ましい。基材フィルムの幅が０．５ｍより小さいと、印刷時の生産性が低下することがある。基材フィルムの幅の上限は４ｍ以下が好ましく、３ｍ以下がより好ましい。幅が４ｍを超えると、均一な厚みを有する水圧転写用フィルムの生産が困難になる。
【００１４】
本発明において用いられる基材フィルムには、柔軟性を付与する目的で、可塑剤が含まれていることが好ましい。使用される可塑剤はＰＶＡに可塑性を付与する物質であれば特に制限はないが、グリセリン、ジグリセリン、トリメチレングリコール、プロピレングリコール、ジエチレングリコール等の多価アルコール系可塑剤が好ましく、特にグリセリンが好ましい。可塑剤の添加量は、ＰＶＡ１００重量部に対して、好ましくは２０重量部以下であり、より好ましくは１５重量部以下である。可塑剤の添加量が２０重量部を超えると、ブロッキングが生じる恐れがある。
【００１５】
また、本発明において用いられる基材フィルムには、本発明の目的を阻害しない範囲で、基材フィルムに印刷層を形成する際に必要な機械的強度、水圧転写用フィルムを取扱う際の耐湿性、水面に浮かべた水圧転写用フィルムの吸水による柔軟化の速度、水中での延展性、水中での拡散に要する時間、転写工程での変形の容易さ等を調節することを目的として、澱粉、前記したＰＶＡ以外の水溶性高分子などが含まれていてもよい。
【００１６】
この目的に使用される澱粉としては、コーンスターチ、馬鈴薯澱粉、甘藷澱粉、コムギ澱粉、コメ澱粉、タピオカ澱粉、サゴ澱粉等の天然澱粉類；エーテル化加工、エステル化加工、酸化加工などが施された加工澱粉類を挙げることができ、特に加工澱粉類が好ましい。澱粉の添加量は、ＰＶＡ１００重量部に対して、好ましくは１５重量部以下であり、１０重量部以下がより好ましい。澱粉の添加量が１５重量部を超えると、水圧転写用フィルムの耐衝撃性が低下して、脆くなるため、工程通過性が低下する恐れがある。
【００１７】
水溶性高分子としては、デキストリン、ゼラチン、にかわ、カゼイン、シェラック、アラビアゴム、ポリアクリル酸アミド、ポリアクリル酸ソーダ、ポリビニルメチルエーテル、メチルビニルエーテルと無水マレイン酸の共重合体、酢酸ビニルとイタコン酸の共重合体、ポリビニルピロリドン、セルロース、アセチルセルロース、アセチルブチルセルロース、カルボキシメチルセルロース、メチルセルロース、エチルセルロース、ヒドロキシエチルセルロース、アルギン酸ソーダなどを挙げることができる。水溶性高分子の添加量は、ＰＶＡ１００重量部に対して、好ましくは１５重量部以下であり、１０重量部以下がより好ましい。水溶性高分子の添加量が１５重量部を超えると、水圧転写時のフィルムの溶解性や分散性が悪化する恐れがある。
【００１８】
また、本発明において用いられる基材フィルムには、本発明の目的を阻害しない範囲で、水面に浮かべてからの吸水による柔軟化の速度、水中での延展性、水中での拡散に要する時間を調節する目的で、無機塩類や界面活性剤などの添加剤を添加することができる。
無機塩類としては特に制限はなく、例えばホウ酸やホウ砂などが挙げられる。無機塩類の添加量は、ＰＶＡ１００重量部に対して、好ましくは５重量部以下であり、１重量部以下がより好ましい。５重量部を超えると、基材フィルムの水溶性が著しく低下する。
界面活性剤としては特に制限はないが、水圧転写用シートの水面での延展性、および印刷面の寸法安定性の観点からノニオン性界面活性剤が好適である。界面活性剤の添加量は、印刷層のベースフィルムへの密着性などの点から、ＰＶＡ１００重量部に対して、好ましくは５重量部以下であり、より好ましくは１重量部以下である。
【００１９】
さらに、本発明において用いられる基材フィルムには、本発明の目的を阻害しない範囲で、熱安定剤、紫外線吸収剤、酸化防止剤、着色剤、充填剤などを添加することもできる。これらの添加剤の添加量は、通常ＰＶＡ１００重量部に対して、好ましくは１０重量部以下であり、より好ましくは５重量部以下である。添加剤の添加量が１０重量部を超えると、基材フィルムの耐衝撃性が悪化する恐れがある。
【００２０】
本発明において、基材フィルム上に印刷層を設けることにより水圧転写用フィルムを製造するには、グラビア印刷、凸版印刷、ロールコートなどの印刷方式が採用される。その際に用いられる印刷インキとしては、非水溶性樹脂からなるバインダー、染料、顔料等の着色剤および溶剤からなる印刷インキが好適に用いられる。非水溶性樹脂としては、硝酸セルロース、アルキド樹脂などが挙げられ、これらは混合して用いてもよい。溶剤としては、トルエン、酢酸エチル、イソプロピルアルコールなどが挙げられ、これらは混合して用いてもよい。
【００２１】
本発明において、水圧転写用フィルムを製造するにあたり、インキ層に硝酸セルロースを含ませるか、又は基材フィルムと印刷層との間に硝酸セルロースからなる層を設けるのが好ましく、これにより水圧転写用フィルムを水面に浮かべたときの膨潤が抑制され、その結果、高精細な柄を被転写体に鮮明に転写することが可能になる。硝酸セルロースを含むインキ層は、平面状に連続していることが好ましい。基材フィルムと印刷層との間に設けられる硝酸セルロースからなる層は、平面状に連続する層であることが好ましく、また、硝酸セルロースを含むインキ層も、平面状に連続していることが好ましい。
【００２２】
本発明において硝酸セルロースは、窒素量が１０〜１２％のものが好ましく用いられる。硝酸セルロースを印刷インキの成分として用いる場合の溶剤としては、酢酸エチル、イソブチルメチルケトン、セロソルブ、ブチルセロソルブなどが挙げられる。硝酸セルロースを印刷インキの成分として用いる場合、印刷インキは、インキの総量を１００重量％とすると、硝酸セルロース１〜２５重量％、溶剤３０〜９９重量％、バインダー０〜３０重量からなることが好ましい。
【００２３】
公知の方法にしたがい、硝酸セルロースを含むコート液を基材フィルム上に被覆することにより、基材フィルム上に硝酸セルロースからなる層を設けることができる。コート液を調製するのに用いることができる溶剤としては、酢酸エチル、イソブチルメチルエチルケトン、セルソルブ、ブチルセロソルブなどが挙げられる。基材フィルム上にコート液を被覆する方法としては、例えば、グラビアロールコーティング、マイヤーバーコーティング、リバースロールコーティング、エアーナイフコーティング、スプレー方式等が挙げられるが、均一な層を形成することができるのであれば、その方法は特に限定されない。硝酸セルロースからなる層は水圧転写用フィルムの膨張率を制御するため、平面状に連続した層であることが好ましい。
【００２４】
硝酸セルロースからなる層は、基材フィルムの片面又は両面に設けることができる。印刷層と基材フィルムとの親和性の観点からは、硝酸セルロースからなる層を片面に設けるだけで十分であるが、水圧転写用フィルムのカール性やブロッキング防止性などを考慮した工程通過性の点から両面に設けた方が有利な場合がある。
コート液には、水圧転写用フィルムの本来の性能が損なわれるのでなければ、目的に合わせて、防錆剤、防かび剤、粘度安定剤、界面活性剤、スリップ剤などが添加されていてもよい。特にシリカなどの無機系充填剤等のスリップ剤を添加することは、印刷層の印刷性を向上させる観点から好ましい。  
【００２５】
基材フィルムと印刷層との間に設けられる硝酸セルロースからなる被覆層の厚みは、好ましくは０．０５〜２０μｍであり、０．１〜１０μｍが好適である。被覆層の厚みが２０μｍを超えると、コスト面で不利となる。
【００２６】
基材フィルム上に設けられた硝酸セルロース樹脂からなる層に印刷を施すには、グラビア印刷、スクリーン印刷、オフセット印刷、ロールコート等の従来公知の印刷方式を採用することができる。印刷インキとしては、従来公知のものを用いることができるが、硝酸セルロース樹脂を含んでいることが好ましい。  
【００２７】
水圧転写用フィルムの厚みは、その水溶性と工程通過性とのバランスを考慮して適宜決定すればよいが、通常１０〜１００μｍであり、好ましくは２０〜８０μｍ、より好ましくは３０〜５０μｍである。厚みが１０μｍ未満であると、フィルム強度が不足して、工程通過性が低下することがある。また、１００μｍを超えると、フィルムの水溶性が低下して、結果的に生産効率が低下する場合がある。
【００２８】
本発明において、水圧転写用フィルムを浮かべるのに用いられる水は、ケン化度８０〜９９モル％のポリビニルアルコール系重合体の含有量が０．０１〜７．０重量％、好ましくは０．５〜３．０重量％の水溶液であることが、水面上での水圧転写用フィルムの安定性の点から好ましい。この場合、ポリビニルアルコール系重合体の含有量が７．０重量％を超えると、水溶液の粘度が上昇して、被転写体への転写を行うのが困難になる場合がある。
【００２９】
本発明において、水圧転写用フィルムはその印刷面を上にして３０〜１８０秒間、好ましくは４０〜１２０秒間水面に浮かべ、フィルムが膨潤して寸法変化しようとする応力が減少した後、印刷面の上に活性剤が塗布される。水圧転写用フィルムを水面に浮かべる時間が３０秒よりも短いと、水圧転写用フィルムの膨潤が不十分となり、活性剤を塗布した後の転写によって柄が被転写体の凹凸に十分追随できないで、高精細に転写できない場合がある。１８０秒よりも長いと、水圧転写用フィルムの膨潤が進み過ぎて一部溶解し、印刷層の定着性が低下するため、活性剤を塗布した後の転写によって柄が広がって、被転写体に高精細な柄を転写できなくなる場合がある。
【００３０】
水面に浮かべられた水圧転写用フィルムの印刷面の上に塗布される活性剤としては、ブチルセロソルブアセテート、ブチルカルビトールアセテート、ブチルメタクリレート、ジブチルフタレート、硫酸バリウムなどが挙げられる。活性剤の塗布量は５〜５０ｇ／ｍ２であることが必要であり、８〜３０ｇ／ｍ２であることが特に好ましい。活性剤の塗布量が５ｇ／ｍ２未満の場合、印刷面を被転写物に転写できなくなり、活性剤の塗布量が５０ｇ／ｍ２を超えると、印刷面が膨潤し過ぎて印刷柄が広がる恐れがある。
【００３１】
本発明において、活性剤は、水圧転写用フィルムを印刷面を上にして所定の時間水面に浮かべた後、印刷面の上に塗布することが重要である。水圧転写用フィルムに活性剤を塗布した後に水面に浮かべると、水圧転写用フィルムが全体的に膨潤し、徐々に広がる挙動を示すため、印刷柄も徐々に広がり、水圧転写用フィルムに印刷された柄をほぼ同一サイズで被転写体に転写することは困難になる。
【００３２】
印刷面の上に活性剤を塗布した１〜６０秒後、好ましくは５〜２０秒後に、被転写体を印刷面に押圧しながら全部または一部を水中に沈降させて液圧により印刷層を被転写体に転写する。このように印刷面の上に活性剤を塗布した後、印刷柄が広がる前の短時間で、被転写体を印刷面に押圧する操作を行うことにより、高精細な柄を転写することが可能になる。
【００３３】
水圧転写用フィルムを印刷面を上にして３０〜１８０秒間水面に浮かべた後、印刷面の上に５〜５０ｇ／ｍ２の量の活性剤を塗布し、その１〜６０秒後に被転写物を前記印刷面に押圧しながら全部または一部を水中に沈降させて液圧により印刷層を被転写体に転写するという本発明の水圧転写方法によれば、水圧転写用フィルムを水面に浮かべたときの膨張率（Ｌ１/Ｌ０）を、好ましくは１．００〜１．２０、より好ましくは１．００〜１．１０の範囲に抑えることができる。本発明によれば、水圧転写用フィルムを水面に浮かべたときの膨張率をこのような小さい値に抑えることができ、その結果、高繊細な柄を被転写体に転写することができる。
なお、ここで、Ｌ０は、正方形に切り取った水圧転写用フィルムを水面に浮かべる前の一辺の長さ、Ｌ１は、その水圧転写用フィルムを水面に浮かべた後、被転写体に転写するときの一辺の長さである。
【００３４】
さらに、本発明によれば、前述のとおり、基材フィルム上に硝酸セルロースを含むインキ層を設けるか、又は基材フィルムと印刷層との間に硝酸セルロースからなる層を設けた水圧転写用フィルムを用いる場合には、水圧転写用フィルムを水面に浮かべたときの膨潤が抑制されるため、水面に浮かべたときの膨張率（Ｌ１/Ｌ０）をより小さい値に抑えることができる。
【００３５】
本発明の水圧転写方法は、木、合板、パーティクルボードなどの木質基材；各種プラスチック類；パルプセメント板、スレート板、石綿セメント板、ＧＲＣ（ガラス繊維補強セメント）などの繊維セメント板；石膏ボード、珪酸カルシウム板、珪酸マグネシウム板、コンクリートなどの無機質板状物；鉄、銅、アルミニウムならなる金属板；およびこれらの複合物に適用することができる。被転写体の表面の形状は平坦であっても、粗面であっても、あるいは凹凸形状を有していてもよいが、凹凸のある立体面や曲面を有する成形体の表面に印刷層を形成するのに好ましく適用される。
【００３６】
以下、実施例により本発明をさらに詳細に説明するが、本発明はこれによって何ら限定を受けるものではない。  
【実施例１】
【００３７】
重合度２０５０、ケン化度８８モル％のポリビニルアルコール１００重量部、グリセリン５重量部、エーテル化澱粉５重量部、およびホウ酸０．３％からなる１５％水溶液を、マット面を有する表面温度が９０℃のステンレス製の金属板上に流延し、製膜することにより、厚さ４０μｍのマット処理した基材フィルムを得た。これとは別に、窒素量１２％の硝酸セルロースを酢酸エチルに溶解することにより、固形分３０％のコート液を調製した。
基材フィルムのマット面の反対側に、コート液をダイレクト・グラビアロールコータ−を用いて速度７５ｍ／分で塗布した後、１００℃に温度を設定した乾燥機で乾燥を行い、硝酸セルロースからなる層が被覆された、厚みが４３μｍのフィルムを得た。
【００３８】
このようにして得られたフィルムの、硝酸セルロースからなる層の被覆面に、顔料（茶色）／アルキド樹脂／トルエン／酢酸エチル／イソプロピルアルコール＝１０／２０／２０／３０／２０（重量比）からなるグラビアインキを用いて１０ｍｍ角の格子柄を印刷し、水圧転写用フィルムを得た。水圧転写用フィルムについて印刷抜けは認められず、また、意匠のにじみも見られなかった。
水圧転写用フィルムをロール状に巻き取り、２０℃、６５％ＲＨの雰囲気下で１週間保管したが、印刷層の剥離は認められなかった。
【００３９】
重合度２０５０、ケン化度８８モル％のポリビニルアルコールを１．０重量％含有する水温が２８℃の水溶液の水面に、水圧転写用フィルムの印刷面が上面になるようにして浮かべ、１分３０秒後に活性剤（ブチルセロソルブアセテート２６重量部、ブチルカルビトールアセテート２６重量部、ブチルメタクリレート８重量部、ジブチルフタレート２０重量部、硫酸バリウム２０重量部の混合物）をスプレー塗工法により１３ｇ／ｍ２の量で塗布した。
活性剤を塗布して１０秒後に、１５ｃｍ角のＡＢＳ樹脂製の平板状成形体を水面と平行になるようにして上方から押し当て、該成形体の表面に転写用シートを密着させた。この時の水圧転写フィルムの膨張率（Ｌ１/Ｌ０）は１．０７であった。次いで、表面に水圧転写シートが延展、密着しているＡＢＳ樹脂製成形体を水中から引き出し、４０℃の温水で３０分間シャワー洗浄した後、さらに蒸留水でシャワー洗浄し、水圧転写用フィルムのフィルム基材を除去し、乾燥させて、転写層を有するＡＢＳ樹脂製成形体を得た。
フィルム基材は容易に除去することができ、また得られたＡＢＳ樹脂製成形体について、転写された格子柄のピッチを確認したところ、中央部における１０ｃｍ角内の格子柄は１１ｍｍ角であり、高繊細な柄を転写することができた。また、印刷抜けも認められなかった。
【実施例２】
【００４０】
重合度２０５０、ケン化度８８モル％のポリビニルアルコール１００重量部、グリセリン５重量部、エーテル化澱粉５重量部、およびホウ酸０．３％からなる１５％水溶液を、マット面を有する表面温度が９０℃のステンレス製の金属板上に流延し、製膜することにより、厚さ４０μｍのマット処理した基材フィルムを得た。
得られた基材フィルムのマット面の反対側に、実施例１で用いたグラビアインキに、さらに硝酸セルロース１００重量部とアルキド樹脂２５重量部との混合樹脂を３０重量％添加したインキを用いて、１０ｍｍ角の格子柄を印刷し、水圧転写用フィルムを得た。
水圧転写用フィルムをロール状に巻き取り、２０℃、６５％ＲＨの雰囲気下で１週間保管したが、印刷層の剥離は認められなかった。
活性剤を塗布して１５秒後に、ＡＢＳ樹脂製成形体を押し当てた以外は実施例１と同様にして、成形体への転写を行った。水圧転写用フィルムの膨張率（Ｌ１/Ｌ０）は１．１０であった。
得られたＡＢＳ樹脂製成形体について、転写された格子柄のピッチを確認したところ、中央部における１０ｃｍ角内の格子柄は１１ｍｍ角であり、高繊細な柄を転写することができた。また、印刷抜けも認められなかった。
比較例１
【００４１】
実施例１で用いたのと同じ水圧転写用フィルムを用い、これに実施例１で用いたのと同じ活性剤を塗布した後、重合度２０５０、ケン化度８８モル％のポリビニルアルコールを１．０重量％含有する水温が２８℃の水溶液の水面に、水圧転写用フィルムの印刷面が上面になるようにして浮かべ、その９０秒後に、１５ｃｍ角のＡＢＳ樹脂製の平板状成形体を水面と平行になるようにして上方から押し当て、該成形体の表面に転写用シートを密着させた。この時の水圧転写用フィルムの膨張率（Ｌ１/Ｌ０）は１．５５であった。
フィルム基材の除去は容易であったが、得られたＡＢＳ樹脂製成形体について、転写された格子柄のピッチを確認したところ、中央部における１０ｃｍ角内の格子柄は１６ｍｍ角であり、印刷が広がった形で一部に柄ボケが発生し、鮮明な柄を転写することはできなかった。
比較例２
【００４２】
実施例１において、水圧転写用フィルムの印刷面に塗布して１分３０秒後に、ＡＢＳ樹脂製成形体を水面と平行になるようにして上方から押し当てた以外は実施例１と同様にして、成形体の表面に転写用シートを密着させた。この時の水圧転写用フィルムの膨張率（Ｌ１/Ｌ０）は１．４３であった。
得られたＡＢＳ樹脂製成形体について、転写された格子柄のピッチを確認したところ、中央部における１０ｃｍ角内の格子柄は１５ｍｍ角であり、印刷が広がった形で一部に柄ボケが発生し、鮮明な柄を転写することはできなかった。
比較例３
【００４３】
実施例１において、水圧転写用フィルムの印刷面に塗布して０．５秒後に、ＡＢＳ樹脂製成形体を水面と平行になるようにして上方から押し当てた以外は実施例１と同様にして、成形体の表面に転写用シートを密着させた。この時の水圧転写用フィルムの膨張率（Ｌ１/Ｌ０）は１．０４であった。
得られたＡＢＳ樹脂製成形体を観察したところ、部分的に柄抜けが発生しているのが認められた。
比較例４
【００４４】
実施例１において、水圧転写用フィルムを水面に浮かべてから２０秒後に活性剤を塗布し、さらにその１５秒後にＡＢＳ樹脂製成形体を押し当てた以外は実施例１と同様にして、成形体への転写を行った。水圧転写用フィルムの膨張率（Ｌ１/Ｌ０）は１．０５であった。
水圧転写用フィルムの膨潤が不十分であり、ＡＢＳ樹脂製成形体への転写時にインキ層が密着して部分的に追従することができなかったために、得られた成形体には、柄の一部に抜けが生じているのが認められた。
比較例５
【００４５】
実施例１において、水圧転写用フィルムを水面に浮かべてから２００秒後に活性剤を塗布し、さらにその１０秒後にＡＢＳ樹脂製成形体を押し当てた以外は実施例１と同様にして、成形体への転写を行った。水圧転写用フィルムの膨張率（Ｌ１/Ｌ０）は１．１５であった。
水圧転写用フィルムの膨潤が進み過ぎて、ＡＢＳ樹脂製成形体への転写時に柄の一部が転写されなかったために、得られた成形体には、柄の一部に抜けが生じているのが認められた。
比較例６
【００４６】
活性剤の塗布量を４ｇ／ｍ２にした以外は実施例１と同様にして、ＡＢＳ樹脂製成形体への水圧転写を行った。水圧転写用フィルムの膨張率（Ｌ１/Ｌ０）は１．０５であった。
得られたＡＢＳ樹脂製成形体を観察したところ、その全面に亘って柄抜けが生じているのが認められた。
比較例７
【００４７】
活性剤の塗布量を５５ｇ／ｍ２にした以外は実施例１と同様にして、ＡＢＳ樹脂製成形体への水圧転写を行った。水圧転写用フィルムの膨張率（Ｌ１/Ｌ０）は１．３５であった。
得られたＡＢＳ樹脂製成形体について、格子柄のピッチを確認したところ、中央部における１０ｃｍ角内の格子柄は１４ｍｍ角であり、印刷が広がった形で一部に柄ボケが発生し、鮮明な柄を転写することはできなかった。